FR 2961813 A1 20111230 FR 1002705 A 20100629 L'invention concerne des composés, qui sont en particulier des ligands phosphiniques de complexes métalliques, ainsi que des complexes métalliques comprenant ces ligands et des catalyseurs supportés comprenant ces complexes métalliques ou ces composés. Elle concerne également des procédés de synthèse de ces composés, complexes et catalyseurs supportés ainsi que des produits intermédiaires utilisés dans ces procédés de synthèse. Elle concerne aussi l'utilisation des composés, selon l'invention, pour la fabrication d'un catalyseur supporté ou d'un complexe, selon l'invention pour la fabrication, également, d'un catalyseur supporté. Enfin, elle concerne les procédés de couplage catalytique de composés nucléophiles et électrophiles basés sur l'utilisation de ces complexes et catalyseurs supportés. La catalyse homogène à haute dilution est un procédé qui restreint considérablement la quantité de métal et de ligand utilisés dans les réactions catalytiques. C'est un procédé de synthèse plus propre qui a un fort potentiel dans l'industrie pharmaceutique, comme décrit par V. Farina (Adv. Synth. Catal. 2004, 346, 1553-1582). On connaît une famille de catalyseurs ayant prouvé leur efficacité en 20 catalyse homogène à haute dilution (de 0,1 à 0,0001 % molaire de catalyseur par rapport au nombre de moles de réactif limitant). Ces catalyseurs sont constitués d'un ligand qui est un composé polyphosphine ferrocénique à conformation contrôlée (voir M. Beaupérin et al. dans Eur. J. Inorg. Chem. 2007, 3767-3780) complexé avec un métal catalytique. 25 Les propriétés intéressantes de cette famille de catalyseurs sont dues à l'utilisation de ligands phosphines ferrocéniques à conformation contrôlée. Ces ligands sont en particulier les suivants de formule (a) à (1) : Formule (a) PPh2 Formule (b) Formule (c) CH3 H3C Formule (d) Formule (e)10 Formule (f) M PPh2 Fe i Formule (g) Formule (h) Formule (i) Formule (j) PPh2 H3C 10 Formule (k) Formule (1) Les synthèses et les propriétés en catalyse à haute dilution de ces ligands est décrite en particulier dans : J.-C. Hierso et al. Organometallics 2003, 22, 4490-4499; J.-C. Hierso et al. Org. Lett. 2004, 6, 3473-3476; J.-C. Hierso et al. Tetrahedron 2005, 61, 9759-9766; A. Fihri et al. Adv. Synth. Catal. 2005, 347, 1198-1202, V.V. Ivanov et al. Organometallics 2006, 25, 989-995, R.V. Samliy et al. Organometallics 2009, 28, 3152-3160, J. Roger et al. ChemCatChem 2010, 2, 296- 305. Ces ligands, et en particulier le ligand de formule (a) qui est un ligand comportant quatre groupes phosphine, ont une conformation contrôlée, due au(x) groupement(s) tertiobutyle (t-Bu), qui contrôle(nt) l'implantation des phosphores sur l'anneau cyclopentadiényle, et qui produit(sent) à la fois une excellente accessibilité et une grande proximité spatiale mutuelle des atomes de phosphore donneurs d'électrons qui sont susceptibles d'interagir en synergie avec un métal, et plus particulièrement le métal catalytique (comme démontré dans J.-C. Hierso et al. J. Am. Chem. Soc., 2004, 126, 11077-11087; J.-C. Hierso et al. Organometallics 2003, 22, 4490-4499 ; D. Evrard et al. Organometallics 2008, 27, 2643-2653). Cependant, ces catalyseurs ne sont utilisables qu'en catalyse homogène. CHO Ph2P PPh2 Or, dans un but de chimie plus propre et dans le but de pouvoir réutiliser un catalyseur, en le recyclant, il est préférable d'utiliser une réaction de catalyse hétérogène. Pour cela certains catalyseurs utilisés industriellement et en recherche académique sont dits être des catalyseurs «hétérogénéisés » (ou supportés), c'est-à-dire qu'ils sont immobilisés ou greffés sur un support solide (soluble ou insoluble), ou co-polymérisés pour fournir une résine coordinante (soluble ou insoluble). Or, les ligands polyphosphines ferrocéniques décrits ci-dessus n'ont 10 jamais, jusqu'à présent, pu être « hétérogénéisés », et cela est particulièrement vrai pour le composé de formule (a). En effet, les sites disponibles sur les cycles pentadiènes de ce ligand polyphosphine ferrocénique ne sont pas accessibles sélectivement pour permettre leur fonctionnalisation directe dans le but d'hétérogéneiser le ligand ; hétérogénéisation à 15 conduire par l'utilisation d'un support qui incorpore des groupes réactifs réagissant avec les fonctionnalisations, ou par l'immobilisation du ligand par polymérisation des groupes de fonctionnalisation entre eux, ou avec d'autres monomères. D'autre part, il est essentiel de conserver la conformation de ces ligands, due aux groupes t-Bu, en particulier. Sur le ligand polyphosphine 20 ferrocénique, ces groupes t-Bu ne sont pas eux-mêmes directement fonctionnalisables. Or, les inventeurs ont maintenant réussi à créer des ligands polyphosphines ferrocéniques hétérogénéisables, c'est-à-dire comportant des groupes fonctionnels réactifs avec des groupes fonctionnels d'un support ou réactifs entre eux pour polymériser, ou encore réactifs avec d'autres monomères pour former un co- 25 polymère, tout en conservant la conformation de ces ligands, l'accessibilité des atomes de phosphore pour le métal réactif catalytique et la proximité des atomes de phosphore pour la stabilisation multiple de l'édifice catalytique. Ainsi, l'invention est basée sur la synthèse de ligands phosphiniques et en particulier di-, tri- ou tétraphosphines ferrocéniques comportant à la place des 30 groupements t-Bu des chaînes portant un groupe fonctionnel réactif lié à un espaceur lié à un groupe « structurant » mimant, en particulier l'effet du groupe tertiobutyle, qui est lui-même lié aux cycles pentadiène de la molécule de ferrocène. Ces composés ont la formule (I) suivante : R1 dans laquelle : - E est une chaîne alkyle en C1 à C30, de préférence en C1 à Clo, plus préférablement en C1 à C5, linéaire ou ramifiée, saturée ou insaturée contenant optionnellement au moins un hétéroatome, de préférence N et/ou O, - GF est un groupe réactif choisi parmi les groupes : . vinyle ; . formyle ; . carbonyle ; . acétal ; ^ styrènyle ; . alcool . silane ; . alkoxysilane, dont la chaîne alkoxy est en C1 à C30, de préférence en C1 à C10, plus préférablement en C1 à C5, linéaire ou ramifiée, saturée ou insaturée, contenant optionnellement au moins un hétéroatome, de préférence N et/ou O ; . silane ; . silanol ; . siloxane ; ^ amine ; . imine ; . amide ; thiol ; . carboxylique ; et . dans les groupes de formules suivantes : - R' est un groupe phosphine P(R4)2, - R2 est H ou un groupe phosphine P(R6)2, - X', X2, X3 et X4 sont identiques ou différents et sont choisis, indépendamment les uns des autres, parmi . un atome d'hydrogène, 10 . un groupe (PR8)2, . un groupe -C(CH3)2-P(R3)2, ou . un groupe amino R7N(R5)2, - X5 est soit un groupe GF-E-C(CH3)2-, dans lequel GF et E sont identiques à GF et E définis précédemment, soit H, soit un groupe phosphines P(R10)2 15 ou un groupe amino R11N(R9)2 - R3, R4, R5, R6, R7, R8, R9, R10 et Rl1 sont, indépendamment les uns des autres, choisis parmi : . un groupe alkyle en C, à C30, de préférence en C1 à C10, plus préférablement en C, à C5, linéaire ou ramifiée, saturée ou insaturée, contenant 20 optionnellement au moins un hétéroatome, de préférence un atome de N et/ou O, . un groupe aryle, ou aliphatique cyclique ou acyclique, en C3 à C7, contenant optionnellement un hétéroatome, de préférence un atome de N et/ou O et optionnellement substitué, de préférence par un groupe méthyle, méthoxy, un atome d'halogène tel que F, Cl, Br ou I, ou un groupe CF3. 25 De préférence, R3, R4, R5, R6, R8, R9 et R10 sont choisis parmi un groupe éthyle (Et), isopropyle (i-Pr), cyclohexyle (Cy), tertiobutyle (t-Bu), ou phényle (Ph), ou furyle (Fu), optionnellement substitués, de préférence par au moins un groupe méthyle, méthoxy, Cl, ou CF3, et R7 et RH sont un groupe -CH2-. Le plus préférablement R4 et R6 sont un groupe phényle, R5 et R9 sont tous deux un groupe éthyle et R7 et Rl l sont tous deux un groupe -CH2-. Dans un premier mode de réalisation préféré, ces ligands, également appelés « composés » dans le présent texte, ont la formule (I-A) suivante : R1 dans laquelle X5 est GF-E-C(CH3)2-. Les composés préférés de formule (I-A) sont ceux dans lesquels X2 = X3 = P(Ph2) et XI = X4 = H et RI = R2 = P(Ph)2. Ces composés sont symétriques, de symétrie C2. 10 Sont particulièrement préférés les composés de formules (1) à (8) suivantes : Formule (1) PPh2 PPh2 PPh2 Formule (4) PPh2 PPh2 PPh2 Dans un autre mode de réalisation préféré des composés de 5 l'invention, les composés ont la formule (I) dans laquelle X5 est différent de GF-EC(CH3)2-. Ces composés sont dissymétriques. Sont particulièrement préférés les composés de formules (9) à (18) suivantes : H3C Formule (9) PPh2 GF-E CH3 H3C CH3Fe 10 PPh2 P(i-Pr)2 Formule (10) Formule (11) Formule (12) Formule (13) Fe P(R4)2 P(R4 )2 H3C GF-E H3C CH3H3FIe CH3 Formule (14) H3C ..296181.3 12 CHO Formule (16) 5 P(R4 )2 Formule (17) I Fe 2 Formule (18) dans lesquelles : - R4 et R6 désignent indépendamment les uns des autres un groupe isopropyle, cyclohexyle, tertiobutyle ou phényle, ou furyle, les groupes phényle ou furyle pouvant optionnellement être substitués, de préférence par au moins un groupe méthyle, méthoxy, un atome d'halogène, ou un groupe CF3, et - R5 désigne soit une chaîne alkyle en C 1 à C30, de préférence en C3 à C10, plus préférablement en C3 à C5, linéaire ou ramifiée, saturée ou insaturée et pouvant contenir au moins un hétéroatome, de préférence N et/ou O, de préférence R5 désigne un groupe éthyle, soit un groupe aryle ou aliphatique, cyclique ou acyclique en C5 à C7, contenant optionnellement un hétéroatome et optionnellement substitué, de préférence par au moins un groupe méthyle, méthoxy, un atome d'halogène, ou un groupe CF3. De préférence, R4 et R6 sont tous deux un groupe phényle et R5 est un groupe éthyle. Comme atome d'halogène on peut citer F, Cl, Br et I. De préférence, l'atome d'halogène est Cl ou F. Les composés-ligands de formules (1) à (9) sont des ligands tétraphosphines ferrocéniques. Les composés-ligands de formules (10) à (14) sont des ligands 15 triphosphines ferrocéniques. Les composés-ligands de formules (15) à (18) sont des ligands diphosphines ferrocéniques. Ce sont des ligands « hétérogénéisables » car le groupe GF permet soit leur greffage soit leur immobilisation au sein d'un support soluble récupérable (en 20 fonction du solvant), ou d'un support insoluble. La conformation des ligands de formules (a) à (1), connus, non « hétérogénéisables » correspondants, est conservée dans les ligands fonctionnalisés par les groupes GF-E-C(CH3)2- c c'est-à-dire les composés de formule (I), et plus particulièrement les composés de formules (1) à (9) de l'invention, comme cela a été 25 vérifié par RMN multinoyaux 1H, 13C, 31P et leur étude par diffraction des rayons X, à différentes étapes de leur synthèse. Les ligands hétérogénéisables de l'invention sont ensuite immobilisés soit par greffage sur un support solide à fonctions réactives, soit par polymérisation de leurs groupes fonctionnels, entre eux, ou avec d'autres monomères. 30 En tant que support solide, on peut utiliser les supports solides connus de l'homme du métier tels que les résines, les polymères, la silice, l'alumine, les dendrimères, les nanoparticules métalliques ou de latex, les matériaux mésoporeux, les argiles, etc. La réaction d'immobilisation sur le support se fait par réaction du groupe GF des composés de formule (I) et plus particulièrement des composés de formules (1) à (18), avec des groupes réactifs présents ou introduits sur le support. Ainsi : lorsque le groupe GF est C = O, il réagira avec les groupes réactifs NH2 du support, et inversement lorsque le groupe GF est un groupe NH2, il réagira avec les groupes C = O du support, 10 - lorsque le groupe GF est OH, il réagira avec les groupes réactifs halogène (I, Br, Cl), siloxane (SiOR3), mésylate (Ms), triflate (OTf) ou tosylate (OTs) du support, et inversement - lorsque le groupe GF est -CH=CH2, il réagira avec les groupes réactifs halogène (I, Br, Cl), siloxane (SiOR) du support, et inversement. 15 Les ligands de l'invention peuvent également être immobilisés par polymérisation de leurs groupes fonctionnels. Cela est le cas, en particulier lorsque ces groupes fonctionnels GF sont des groupes styrènyle ou siloxane comme par exemple, les groupes GF-1, GF-2 et GF-3 : formule (GF-1) formule (GF-2) 20 OEt3Si OEt3 Et3Oformule (GF-3) 25 Ils peuvent être immobilisés par co-polymérisation de leurs groupes fonctionnels GF avec d'autres monomères organiques ou inorganiques, de même type oléfinique ou alkoxysilane. Par exemple, lorsque le groupe GF a la formule GF-1 ou GF-2, il peut être co-polymérisé avec les monomères de formule (I-1) suivante : R Formule (I-1) dans lesquels R est : -Hou - au moins un groupe alkyle à chaîne saturée ou insaturée en C1 à C30, linéaire ou ramifiée, préférentiellement en Cl à C5, ou au moins un groupe méthoxy, ou - au moins un halogène tel que F, Cl, Br, I et préférentiellement FetCl. Lorsque le groupe GF est le groupe GF-3, il peut être co-polymérisé avec un monomère alkoxysilane de formule (SiOR'3) dans lequel R' est un groupe alkyle à chaîne saturée ou insaturée en Cl à C30, linéaire ou ramifiée, préférentiellement en CI à C5. Les ligands de l'invention forment des complexes avec un métal catalytique comme décrit pour les ligands non-hétérogénéisables correspondants, dans J.-C. Hierso et al. Chem. Soc. Rev. 2007, 36, 1754-1769. La synthèse des complexes peut se faire, soit avant l'immobilisation du ligand sur le support, soit après, selon le schéma suivant. GF- X2 = PPh2 GF- GF Dès lors, l'invention propose des complexes comprenant un composé de formule (I), de préférence un composé-ligand de formules (1) à (18) ci-dessus, complexé avec un métal choisi parmi les métaux de transition d, et en particulier le palladium, le cuivre, le nickel, le platine, le rhodium, l'iridium, le fer, le zirconium, le titane et le ruthénium ainsi que des complexes supportés comprenant un complexe selon l'invention immobilisé, tel que défini ci-avant, par greffage des groupes fonctionnels GF du composé de formule (I) avec les groupes réactifs d'un support, préférentiellement parmi des composés-ligands de formules (1) à (18), avec les groupes réactifs d'un support ou par polymérisation des groupes fonctionnels GF des composés de formule (I), préférentiellement parmi des composés-ligands de formules (1) à (18), entre eux ou avec d'autres monomères. Un procédé de synthèse d'un composé de formule (I-A), en particulier ayant l'une des formules (1) à (8) est également un objet de l'invention. 15 Ce procédé comprend les étapes suivantes : a) préparation d'un sel de lithium cyclopentadiénylique portant les groupements E-GF désirés, ou portant une fonction réactive précurseur conduisant facilement à ces groupements E-GF désirés une fois le ligand formé, b) deux réactions successives de phosphination/lithiation du 20 composé obtenu à l'étape a), et c) formation du composé ferrocène désiré par réaction du composé obtenu à l'étape b) avec un sel de fer. L'invention propose ainsi un procédé de synthèse du composé de formule (1), comprenant les étapes suivantes : a) introduction du groupement fonctionnel GF : -CH=CH2 et de l'espaceur E : -CH2- par réaction du 6,6-diméthylfulvène avec l'organomagnésien CH2=CH-CH2-MgCI pour obtenir le 1-[2-(2-méthyl)pent-4-ényl]cyclopentadiène, b) lithiation du produit obtenu à l'étape a) avec n-BuLi pour obtenir le 1-[2-[2-méthyl]pent-4-ényl]cyclopentadiényllithium, c) deux phosphinations successives du produit obtenu à l'étape b) avec C1P(Ph)2, entre lesquelles on réalise une étape de lithiation avec n-BuLi, d) traitement du composé obtenu à l'étape c) avec n-BuLi pour obtenir le 1,2-bis(diphénylphosphino)-4-[2-(2-méthyl)pent-4-ényl] cyclopentadiényllithium, et e) synthèse du composé de formule (1) par mise en réaction de FeC12 avec le composé obtenu à l'étape d). Un autre objet de l'invention est un procédé de synthèse du composé 20 de formule (2) comprenant les étapes suivantes : a) réaction d'un organomagnésien de formule suivante : MgX dans laquelle X est Br ou I avec CH3COC1, pour obtenir la 4-(1,3-dioxane-2-yl)butane-2-one de formule A 25 suivante : CH3 O 0 C Formule A b) réaction du composé de formule A obtenu à l'étape a), avec de la pyrrolidine et du cyclopentadiényllithium (CpLi) pour obtenir le 2-[3-(cyclopenta-2,4-diénylidène)butyl]-1,3-dioxane de formule B suivante : Formule B c) lithiation du composé de formule B avec du méthyllithium (MeLi) pour obtenir le composé de formule C suivante : Formule. C d) deux phosphinations successives du composé de formule C avec CIP(Ph)2, avec passage intermédiaire au sel de lithium correspondant 10 à la monophosphination par action de n-BuLi, suivies par un traitement avec n-BuLi pour obtenir le composé de formule D suivante : 15 PPh2 par réaction du composé de formule D avec un sel de fer. H3C formation du composé de formule (2) suivante : Formule D ) Il est à noter qu'à l'étape d) entre les deux étapes de phosphination, on met en oeuvre une étape de lithiation du produit obtenu après la première étape de phosphination, avec n-BuLi. L'invention propose également un procédé de synthèse du composé 5 de formule (3) qui comprend la déprotection du composé de formule (2) dans des conditions acides. A partir du composé de formule (3), l'invention propose un procédé de synthèse du composé de formule (4) qui comprend la réduction de ce composé de formule (3). 10 Le composé de formule (5) peut être fabriqué à partir du composé de formule (3) qui est mis à réagir avec un composé de formule (I-4) suivante : X 0® PPh3 Mais le composé de formule (5) peut également être préparé par 15 réaction du composé de formule (3) avec le composé de formule (I-5) suivante : Formule (I-5) Quant au composé de formule (6), l'invention propose de le 20 synthétiser par réaction du composé de formule (3) avec un composé p-vinylbenzylamine de formule (I-2) suivante NH2 H2C/ Formule (I-2) H2C 10 Le composé de formule (7) peut avantageusement être synthétisé, selon l'invention, par la réaction du composé de formule (4) avec un composé alkoxysilane de formule (I-6) suivante : O~ 70-CH2CH3 C-N Si j / O O-CH2CH3 H3CH2C' Formule (I-6) Le composé de formule (8) peut être synthétisé par la réaction du composé de formule (3) avec un composé alkoxysilane de formule (I-7) suivante : /O-CH2CH3 H2NSi\ O - CH2CH3 Quant aux composés de formules (9) à (16), ils peuvent être fabriqués par un procédé de synthèse qui comprend les étapes suivantes : a) synthèse du composé de formule D suivante : PPh2 H3CH2C-O Formule (I-7) Formule D 15 b) synthèse d'un sel d'un métal M, de préférence lithium ou sodium, de cyclopentadiényle ayant la formule G suivante : X3 Formule G dans laquelle X', X2, X3, x4 et X5 sont tels que définis précédemment pour les composés de formule (I) dissymétriques, c) réaction du composé obtenu à l'étape b) avec un sel de fer et le composé D. Plus précisément, le composé de formule (9) est synthétisé, selon l'invention, par un procédé qui comprend les étapes de réaction du procédé général de synthèse des composés de formules (9) à (16) décrits ci-dessus et en utilisant un composé de formule G dans lequel X' = X4 = H, X2 = X3 = PPh2, X5 = t-Bu et M = Li. Le composé de formule (10) peut être fabriqué selon le procédé général de synthèse des composés de formules (9) à (16) décrit ci-dessus en utilisant un composé E dans lequel X' = X2 = X4 = X5 = H , X3 = P(i-Pr)2 et M = Li. Le composé de formule (1l) peut être fabriqué, selon l'invention, par un procédé qui comprend des étapes de réaction du procédé de synthèse général des composés de formules (9) à (16) en utilisant, un composé G dans lequel M = Li, X' = X2 = X4 = X5 = H, et X3 = P(R4)2 dans lequel R4 est choisi parmi un groupe aryle, ou aliphatique cyclique ou acyclique en C3 à C7, ou un groupe alkyle linéaire ou ramifié en C, à C30, de préférence en C3 à C,0, plus préférablement en C3 à C5, saturé ou insaturé et pouvant contenir au moins un hétéroatome, de préférence N et/ou O. De préférence R4 est un groupe cyclohexyle, tertiobutyle, ou phényle, ou furyle optionnellement substitués, de préférence par au moins un groupe méthyle, méthoxy, un atome d'halogène tel que F, Cl, Br, I, de préférence F ou Cl, ou un groupe CF3. Le composé de formule (12) peut être synthétisé, selon l'invention, par le procédé de synthèse général des composés de formules (9) à (16) précédemment décrit en utilisant un composé G dans lequel M = Li, X' = X2 = X4 = H, X3 = P(R4)2, X5 = t-Bu avec un groupe R4 choisi parmi un groupe aryle, ou aliphatique cyclique ou acyclique en C3 à C7, ou un groupe alkyle linéaire ou ramifié en C, à C30, de préférence en C3 à CIO, plus préférablement en C3 à C5, saturé ou insaturé et pouvant contenir au moins un hétéroatome, de préférence N et/ou O. De préférence R4 est un groupe isopropyle, cyclohexyle, tertiobutyle, ou phényle, ou furyle optionnellement substitués, de préférence par au moins un groupe méthyle, méthoxy, ou un atome d'halogène tel que F, Cl, Br, I, de préférence F ou Cl, ou un groupe CF3. Le composé de formule (13) peut être synthétisé, selon l'invention, par un procédé qui comprend les étapes de réaction du procédé de synthèse des composés de formules (9) à (16) décrits ci-dessus, en utilisant un composé G dans lequel M = Li, X1 = X2 X4 = H, X3 = P(R4)2, X5 = P(R6)2, dans lesquels R4 et R6 sont, indépendamment l'un de l'autre, choisis parmi un groupe aryle, ou aliphatique cyclique ou acyclique en C3 à C7, ou un groupe alkyle linéaire ou ramifié en C1 à C30, de préférence en C3 à C10, plus préférablement en C3 à C5, saturé ou insaturé et pouvant contenir au moins un hétéroatome, de préférence N et/ou O. De préférence R4 et R6 sont indépendamment l'un de l'autre un groupe isopropyle, cyclohexyle, tertiobutyle, ou phényle, ou furyle optionnellement substitués, de préférence par au moins un groupe méthyle, ou méthoxy ou un atome d'halogène tel que F, Cl, Br, 1, de préférence F ou Cl, ou un groupe CF3. Le composé de formule (14) peut être fabriqué, par un procédé selon l'invention qui comprend les réactions du procédé de synthèse général des composés de formules (9) à (16) décrit ci-dessus, en utilisant un composé G dans lequel X1 = X2 = X4 = X5 = H, X3 = -C(CH3)2-P(R3)2 et M = Li ; R3 est choisi parmi un groupe aryle, ou aliphatique cyclique ou acyclique en C3 à C7, ou un groupe alkyle linéaire ou ramifié en C, à C30, de préférence en C3 à C10, plus préférablement en C3 à C5, saturé ou insaturé et pouvant contenir au moins un hétéroatome, de préférence N et/ou O. De préférence R3 est un groupe isopropyle, cyclohexyle, tertiobutyle, ou phényle, ou furyle optionnellement substitués, de préférence par au moins un groupe méthyle, méthoxy, halogène (F, Cl, Br, I) de préférence F ou Cl, ou CF3. Plus préférablement, R3 est un groupe phényle substitué ou non. Le composé de formule (15) peut être fabriqué, selon l'invention, par le procédé de synthèse décrit précédemment pour les composés de formules (9) à (16) en utilisant un composé G dans lequel X1 = X2 = X4 = X5 = H, X3 = CHO et M = Na. Le composé de formule (16) peut être fabriqué, selon l'invention par la réaction du composé de formule (15) avec une amine secondaire en présence de NaBH(OAc)3, l'amine secondaire ayant la formule HN(R5)2 dans laquelle R5 est un groupe aryle, ou aliphatique cyclique ou acyclique en C3 à C7, ou un groupe alkyle linéaire ou ramifié en C I à C30, de préférence en C3 à C 10, plus préférablement en C3 à c5, saturé ou insaturé et pouvant contenir au moins un hétéroatome, de préférence N et/ou O. De préférence R5 est un groupe éthyle, isopropyle, cyclohexyle, tertiobutyle, ou phényle, ou furyle optionnellement substitués, de préférence par au moins un groupe méthyle, ou méthoxy ou un atome d'halogène tel que F, Cl, Br, I, de préférence F ou Cl, ou un groupe CF3. R5 est, plus préférablement, un groupe éthyle. Les composés de formules (17) et (18) peuvent être fabriqués par un procédé de synthèse qui comprend les étapes suivantes : a) synthèse du composé de formule F suivante : H3C Li Formule F b) synthèse d'un sel d'un métal M, de préférence lithium ou sodium, de cyclopentadiényle ayant la formule G suivante : X3 dans laquelle X1, X2, X3, X4 et X5 sont tels que définis précédemment dans les 15 composées de formule (9) à (14), pour les composés de formules (17) ou (18) dissymétriques, réaction du composé obtenu à l'étape b) avec un sel de fer et le composé F. Lors de la synthèse des composés selon l'invention, les composés intermédiaires A et B, C, D et F ont été synthétisés. A la connaissance des inventeurs, ces composés n'étaient pas connus jusqu'à ce jour. Ils sont donc également un objet de l'invention. Ainsi, l'invention concerne : - un composé de formule A suivante : Formule G 20 25 Formule A CH3 p - un composé de formule B suivante : Formule B - un composé de formule C suivante : Formule C 10 - un composé de formule D suivante : Formule F Les composés-ligands supportés de l'invention, et en particulier les composés (1) à (18) sont ensuite : Li Formule D H3C - un composé de formule F suivante : 15 H3C Li - soit complexés avec un métal catalytique, et ensuite immobilisés sur un support par greffage des groupes réactifs du composé ligand concerné avec les groupes réactifs du support, - soit d'abord immobilisés sur le support et ensuite complexés avec le métal catalytique. La complexation du composé-ligand selon l'invention, ou du composé-ligand supporté selon l'invention, se fait par mise en solution ou en suspension dans un milieu solvatant classique (préférentiellement CH2C12, CHC13, toluène, acétonitrile, diméthylformamide, dioxane, méthanol, éthanol, eau), sous forte agitation, d'un précurseur des complexes des métaux de transition (comme mentionné précédemment, par exemple sel de palladium PdC12 ou sel de cuivre Cul) et réaction avec le composé-ligand ou le composé-ligand supporté dans ce milieu, à température ambiante (entre 15 et 25 °C) si le milieu est homogène, ou a température entre 50 et 80 ° C si le milieu est hétérogène pour faciliter la complexation. Ainsi, un composé-ligand selon l'invention est particulièrement adapté pour la fabrication d'un catalyseur supporté, par complexation avec un métal catalytique. Les complexes ou catalyseurs supportés selon l'invention, ainsi obtenus, se sont révélés particulièrement adaptés dans les procédés de couplage catalytique de composés nucléophiles ou électrophiles, tels qu'un couplage carbone- carbone, ou carbone-azote, ou carbone-oxygène. Afin de mieux faire comprendre l'invention, on va maintenant en décrire, à titre purement illustratifs et non limitatifs, des exemples de mise en oeuvre. Exemple 1 : Synthèse du composé de formule (1) Le composé de formule (1) est un ligand tétraphosphine ferrocénique fonctionnalisé par un groupement vinyle. Dans ce composé, l'espaceur est un chaînon -CH2- et le groupement fonctionnel est le groupement vinyle -CH=CH2. Ce composé a été synthétisé de la manière suivante : a) Introduction de la double liaison C=C La première étape consiste à introduire la double liaison désirée sur le 6,6-diméthylfulvène de formule suivante : La réaction entre ce fulvène et le bromure d'allyle magnésien a déjà été décrite par Vos et Jutzi dans Synthesis 2000, 3, 357 et permet d'obtenir facilement le fragment cyclopentadiène avec 60% de rendement après purification. Cette méthode présente l'avantage d'utiliser des réactifs simples : le 6,6-diméthylfulvène est synthétisé en grandes quantités au laboratoire, et le bromure d'allyle magnésium est disponible commercialement (2M dans le THF). Le diène a été obtenu après distillation (67 °C à 25 mm Hg) avec 60% de rendement. Sa lithiation dans l'hexane par du n-BuLi (1,6 M dans l'hexane) à -80 °C conduit au 1-[2-(2-méthyl)pent-4-ényl]cyclopentadiényle lithium sous forme d'une poudre blanche avec 98 % de rendement. Celui-ci a été caractérisé par RMN 1H par l'apparition d'un système de spin de type vinylique : deux doublets dédoublés à 4,91 et 5,03 ppm et un multiplet à 5,92 ppm. b) Phosphinations du 1-[2-(2-méthyl)pent-4- ényl] cyclopentadiényilithium Le 1-[2-(2-méthyl)pent-4-ényl]cyclopentadiényle a ensuite été engagé dans des réactions de phosphination. Celles-ci ont été menées de manière classique. La présence du pseudo tert-butyle (gem-diméthyle) permet d'orienter la disubstitution des phosphines en 1,2 plutôt qu'en 1,3 qui est préférée lorsqu'il n'y a pas de substitution préalable des positions du cycle. La première phosphination conduit au 1-diphénylphosphino-3-[2-(2-méthyl)pent-4-ényl]cyclopentadiényllithium sous forme d'un solide blanc cassé, avec 90% de rendement, caractérisé en RMN 31 P par un singulet à -21,1 ppm. La deuxième phosphination se déroule dans les mêmes conditions et permet d'obtenir le 1,2-bis(diphénylphosphino)-4-[2-(2-méthyl)pent-4-ényl] cyclopentadiényllithium sous forme d'un solide blanc cassé, avec 80% de rendement global, caractérisé en RMN 31P par un singulet à -22,5 ppm. c) Synthèse du 1, l', 2, 2'-tetrakis(diphénylphosphino)-4,4'-bis[2-(2-méthylpent-4-ényl)] ferrocène Le composé obtenu à l'étape b) a ensuite été opposé à 0,5 équivalent de FeC12 pour donner après 24 h au reflux du toluène et purification par chromatographie sur gel de silice (toluène/hexane 1 :1 puis 2 :1) un solide rouge avec 20 % de rendement. Le FeC12 utilisé est sous forme de billes. Afin d'augmenter l'efficacité de la réaction, les billes ont été préalablement écrasées par agitation magnétique, dans le solvant de réaction quelques heures avant l'addition du lithien de manière à obtenir une poudre fine. Le dérivé ferrocénique de formule (1) a été caractérisé par RMN 1 H, 31p, 13C, et DRX. Les spectres RMN 1H et 13C sont en accord avec la structure attendue. Le spectre RMN 31P montre deux multiplets centrés sur -30,6 ppm et 34,5 ppm typiques du système de spin AA'BB' attendu. L'obtention de ce spectre indique que la conformation du ligand a bien été conservée. Des cristaux analysables en DRX ont été obtenus par diffusion dans de l'hexane d'une solution du ligand dans du toluène. La structure obtenue permet de confirmer que les anneaux cyclopentadiényle se positionnent dans une conformation identique à celle trouvée pour le ligand non fonctionnalisé correspondant. Exemple 2 : Synthèse des composés de formule (2) et (3) Le composé de formule (2) est un ligand tétraphosphine ferrocénique fonctionnalisé par un groupe fonctionnel cétonique. Deux voies utilisant les composés organométalliques ont été utilisées pour synthétiser ce ligand. La première voie utilise un composé organozincique et la seconde voie utilise un composé organomagnésien. Dans la première voie, la première étape consiste en la formation d'un organozincique puis son couplage de type Negishi avec le chlorure d'acétyle. La synthèse d'organozincique par l'insertion directe de zinc avec des bromures et des iodures grâce à l'addition de chlorure de lithium a été décrite par Knochel et al. dans Angew. Chem. Int. Ed. 2006, 45, 6040. Cette méthode a été appliquée selon le schéma général suivant : 1,4egZn leq LiCI 1 mol%Me3SiCI 5 mol%(CH2Brp) THF, 20°C /O\ ^ /ZnBr.LiCl Nal CH3CN 0 [Pd] THF, 20°C /O` /~-~ /Zn1.LiC1 ~/\ o v /OA ^ JI -o 1,4 eq Zn 1 eq LiCI 1 mol%Me3SiCl 5 mol%(CH2Br2) THF, 20°C On obtient ainsi la 4-(1,3-dioxane-2-yl)butane-2-one de formule A suivante : CH3 Formule A Dans la seconde voie, la première étape consiste en la formation d'un organomagnésien à partir du 2-(2-bromoéthyl)-1,3-dioxolane puis son addition 10 sur le chlorure d'acétyle selon le schéma suivant : ~O~Br Mg ~iO THF, 20 °C ~Oy Mg Br \--o CH3COCI >- O THF, 20 °C 15 On obtient ainsi la 4-(1,3-dioxan-2-yl)butan-2-one de formule A suivante : Cette cétone de formule A, a ensuite été engagée dans la formation 20 du 2-[3-(cyclopenta-2,4-diénylidène)butyl]-1,3-dioxane, par action de la pyrrolidine et du cyclopentadiène lithié. Le rendement maximum a été atteint en utilisant 1,1 équivalent de pyrrolidine ajouté environ 2 minutes avant l'addition de la solution de 1,5 équivalents de cyclopentadiène lithié dans le THF. Le mélange est alors obtenu sous agitation environ une heure à température ambiante. Le 2-[3-(cyclopenta-2,4-diénylidène)butyl]-1,3-dioxane de formule B suivante : Formule B 10 a été caractérisé en RMN 'H par l'apparition d'un massif vers 6,5 ppm correspondant au cyclopentadiène. En RMN 13C, le signal correspondant au carbone du groupe carbonyle (208,3 ppm) est déplacé à 143,2 ppm, et en spectroscopie IR une bande caractéristique des alcènes à 1639 cm-' apparaît. Le fulvène obtenu est immédiatement mis en réaction dans l'étape suivante pour l'introduction d'un groupe méthyle sur le carbone 6 du fulvène afin d'obtenir le pseudo tert-butyle. Cela a été effectué par action de méthyllithium sur le composé de formule B dans du diéthyl éther à -20 °C. On obtient le 1-[4-(1,3-dioxan-2yl)-2-méthylbutyl]cyclopentadiényllithium de formule C suivante de façon quantitative : 15 20 Formule C 25 L'avancement de la réaction est facilement observable : la solution de fulvène est jaune vif et au fur et à mesure de la réaction, un précipité blanc apparaît et la solution se décolore pour devenir finalement incolore. La filtration et le lavage sous argon du précipité obtenu permet d'obtenir le composé C sous forme d'une poudre blanche. Ce dérivé cyclopentadiényllithium a été caractérisé en RMN 1H par le blindage du massif formé par les protons du cyclopentadiène de 6,5 ppm à 5,6 ppm. Le dérivé cyclopentadiényllithium de formule C a ensuite subi deux étapes de phosphination successives en ajoutant des quantités stoechiométriques de C1PPh2 puis n-BuLi successivement. On obtient alors le composé de formule D suivante avec un rendement global de 80 à 90 % sur les deux étapes de phosphination : Ce composé a été caractérisé en RMN 1H par la disparition de deux protons de l'anneau cyclopentadiényle ainsi que l'apparition d'un massif entre 7,0 et 15 7,5 ppm. La RMN 31P montre l'apparition d'un singulet à -25,2 ppm. Ensuite, deux équivalents de lithien diphosphiné de formule D ont été mis à agir sur un équivalent de FeCl2 dans le toluène ou le THF sous chauffage au reflux. Ce composé obtenu a été purifié par chromatographie sur gel de 20 silice. On obtient le composé de formule (2) suivante sous la forme d'une poudre rouge avec 50% de rendement : le 1, 1', 2, 2'-tetrakis(diphénylphosphino)-4,4'-di[4-(1,3 dioxan-2-yl)-2-méthylbut-2-yl]ferrocène. H3C Li Formule D 10 25 La synthèse de ce composé de formule (2) peut être également effectuée « one-pot » à partir du composé de formule C qui est un composé lithié mais non phosphiné ; en mettant à réagir le composé de formule C, en ajoutant dans une première étape, une quantité stoechiométrique de PPh2C1 et n-BuLi à -80 °C puis à nouveau une quantité stoechiométrique PPh2C1 et n-BuLi -80 °C suivi, toujours dans le même milieu réactionnel de l'ajout de 0,5 équivalent de FeC12 pour un équivalent de composé de formule C, dans du toluène sous chauffage au reflux. Le produit obtenu est purifié par chromatographie sur gel de silice. Le rendement réactionnel est également de 50%. Le composé de formule (2) a été caractérisé en RMN 1H, 31P, 13C, masse exacte et diffraction des rayons X. L'analyse en masse exacte et les spectres de RMN du proton et du 15 carbone confirment la formation du dérivé ferrocénique cible. Le spectre RMN 31P montre là encore des figures de couplage identiques au composé modèle : un système de spin de type AA'BB', comportant deux multiplets centrés sur -30,35 et -34,4 ppm, garant de la bonne conformation des atomes de phosphore et de leur proximité spatiale mutuelle. 20 La structure obtenue par diffraction X montre bien la conformation éclipsée des anneaux cyclopentadiène du ferrocène. On peut également voir qu'à l'état solide, les groupes cétal sont orientés dans des directions opposées. La synthèse du composé de formule (3) consiste à libérer le groupement fonctionnel du composé de formule (2), afin d'avoir un ligand 25 hétérogénéisable. La déprotection d'aldéhydes ferrocénique n'est pas décrite précisément dans la littérature à la connaissance des inventeurs. Donc des essais de PPh2 Formule (2) méthode de déprotection classique pour les composés de type 1,3-dioxane, telles que décrites dans « Protective groups in Organic Synthesis, Third Edition » par T. W. Greene et P. G. M. Wuts (1999 John Wiley & Sons) ont été menés. Cependant, ces méthodes n'ont pas permis de déprotéger l'aldéhyde 5 car ne menant jamais à une déprotection totale (75% au mieux). Or, les inventeurs ont découvert de façon surprenante que l'utilisation de micro-ondes permettait de déprotéger les aldéhydes de manière quantitative. L'appareillage utilisé permet de se placer sous pression supérieure à 10 la pression atmosphérique et donc de pouvoir chauffer le mélange au dessus de son point d'ébullition en conditions normales. Ainsi, en utilisant un rayonnement micro-ondes d'une puissance de 100 W pour 300 mg de composé et 15 mL de solvant à 120 °C, aux environs de 4 bars de pression dans le THF (THF/HC1 3N pendant 20 minutes), la déprotection s'avère 15 être totale et le dialdéhyde est obtenu avec plus de 90% de rendement après purification par chromatographie sur gel de silice. On obtient alors le composé de formule (3) : le 1, l', 2, 2'-tetrakis(diphénylphosphino)-4,4'-di(4-oxo-2-méthylbut-2-yl)ferrocène. Ce composé est caractérisé en RMN 1H par la disparition des 20 signaux dus aux groupements protecteurs (proton du cétal à 4,47 ppm) et par l'apparition du signal correspondant au proton aldéhydique à 9,77 ppm. De même en RMN 13C, les signaux du cétal n'apparaissent plus et un signal à 202,0 ppm typique des carbonyles est apparu. En spectroscopie IR, on observe une bande à 1721,8 cm-1. Le spectre RMN 31P possède toujours le même aspect de système de 25 spin AA'BB' mais les déplacements chimiques des deux multiplets ont légèrement changé : ils sont blindés d'environ 0,4-0,5 ppm à -30,9 et -34,9 ppm. Exemple 3 : Immobilisation du composé de formule (3) Cette immobilisation a été effectuée par greffage sur une résine 30 polystyrène-méthylaminée indexée PL-AMS. Pour cela, une réaction de condensation entre la résine polystyrèneméthylaminée et le composé-ligand hétérogénéisable de formule (3) a été effectuée par ammation réductrice dans le 1,2-dichloroéthane en présence de triacétoxyborohydrure de sodium. Cet agent réducteur est spécifique des imines et présente l'avantage de ne pas engendrer de sous-produits potentiellement toxiques comme peut le faire NaBH3CN. La résine a été mise en suspension 30 minutes avant l'ajout des réactifs afin de la faire gonfler et permettre l'accès aux sites réactionnels à l'intérieur des billes. Après 24 heures de réaction, le milieu réactionnel a été neutralisé par une solution aqueuse 1M de NaOH, puis la résine a été lavé abondamment par du CH2C12 pour éliminer le produit n'ayant pas réagi. 10 La résine obtenue est purement hétérogène, elle n'est soluble dans aucun solvant. Aussi pour vérifier l'intégrité du ligand, une analyse de RMN CP-MAS 31P a été effectuée. Le spectre a été obtenu à une vitesse de rotation de 14 kHz et révèle la présence d'un signal centré sur -30 ppm. Ce déplacement est concordant avec le 15 déplacement observé pour le ligand correspondant en solution et montre que les phosphines n'ont pas été altérées lors de leur greffage sur la résine, en particulier les atomes de phosphore ne sont pas oxydés comme le montre ce déplacement chimique en RMN. 20 Exemple 4 : Synthèse du composé de formule (4) Pour obtenir le composé de formule (4), on a procédé à une réduction du composé de formule (3). La réduction du carbonyle a été réalisée par LiAlH4 à 0 °C dans le THF. 25 La réaction est complète après 1 heure et ne nécessite aucune purification après le traitement classique du milieu réactionnel ; elle donne quantitativement le composé de formule (4), c'est-à-dire le 1, 1', 2, 2'-tetrakis(diphénylphosphino)-4,4'-di(4-hydroxy-2-méthylbut-2-yl) ferrocène caractérisé par la disparition en RMN 'H du signal à 9,77 ppm et l'apparition d'un signal 30 correspondant aux protons du groupement méthylène en a de l'oxygène (3,62 ppm). De même, en RMN 13C, le signal du carbone du carbonyle à 202,0 ppm est déplacé vers les champs forts à 63,6 ppm. Le spectre de RMN 31P reste inchangé. Exemple 5 : Synthèse du composé de formule (6) Le composé de formule (6) a été obtenu par amination réductrice du composé (3) avec l'amine de formule suivante CH2 par une réaction de Staudinger selon la méthode décrite par Ahuji et al., J. Polym. Sci. Pol. Chem. 2005, 43, 3411. L'amination réductrice est réalisée dans le dichloroéthane en présence de trois équivalents de triacétoxyborohydrure de sodium et conduit après purification par chromatographie au composé de formule (6) avec 55% de rendement. Le composé de formule (6), c'est-à-dire le 1, 1', 2, 2'-tetrakis(diphénylphosphino)-4,4' -[2-méthyl-5 -(4-vinylbenzylamino)hex-2 yl)ferrocène a été caractérisé par spectrométrie de masse exacte avec la détection d'une massif centré sur m/z = 1353,353. En RMN 1H, on observe la disparition du signal à 9,77 ppm et l'apparition de signaux typiques d'un système de spin de type vinylique entre 5 et 6 ppm. De même sur le spectre de RMN 13C, le signal correspondant au carbonyle à 202,0 ppm disparaît et on voit apparaître des signaux de carbone sp2 à 136,8 et 113,8 ppm ainsi que le signal du carbone benzylique à 53,4 ppm. Le spectre RMN 31P possède toujours le même aspect de système de spin AA'BB'. Exemple 6 : Immobilisation du composé de formule (6) par polymérisation Le composé de formule (6) a été immobilisé par co-polymérisation avec un monomère de formule suivante : H2 c25 Dans un ballon de 100 mL sont additionnés 1,54 g de styrène (14,8 mmol) et 0,260 g de phosphine ferrocénique (0,2 mmol) dans 50 mL de toluène. Le mélange est dégazé par barbotage d'azote pendant 1 heure puis 0,04 g d'azobisisobutyronitrile (AIBN) comme agent initiateur de polymérisation radicalaire sont ajoutés. Puis, le mélange réactionnel est maintenu à 85 °C sous agitation magnétique pendant 48 heures. A l'issue de ce temps, le toluène est évaporé, et un minimum de THF est ajouté pour solubiliser le résidu polymèrique. La solution de THF est ajoutée goutte à goutte à 50 mL de méthanol 10 refroidit à 0 °C par un bain de glace. Le polymère insoluble dans le méthanol précipite lentement. A la fin de l'addition le polymère en suspension dans le méthanol est filtré sur verre fritté, rincé avec un minimum de méthanol, et séché sous vide pour une masse finale de 1,14 g. 15 Le composé attendu répond à la formule suivante : HN Y La RMN du phosphore en solution confirme que ce composé-ligand supporté est obtenu avec le contrôle conformationnel du ligand de formule (6) comme démontré par les deux multiplets centrés à -34,30 et -30,30 ppm en RMN du 20 phosphore en solution dans le chloroforme deutérié (système de spin AA'BB'). Le polymère obtenu présente une forte coloration rouge et est soluble dans des solvants tels que le THF, le CHC13, CH2C12, toluène, Et2O et acétate d'éthyle alors qu'il est insoluble dans l'hexane et le méthanol. L'analyse élémentaire de ce polymère a révélé une teneur en phosphore de 1,05% ce qui correspond à. une charge en ligand de 0,085 mmol/g. Les performances catalytiques des ligands supportés selon l'invention ont été prouvées en catalyse de couplage carbone-carbone. L' exemple 7 suivant montre ces performances catalytiques. Exemple 7 : réaction de couplage d'arylation de l'acide phényle boronique au composé désactivé 4-methoxybromobenzène par le composé de formule (6) supporté sur résine polystyrène, et récupération du catalyseur. Cette réaction de couplage carbone-carbone a été réalisée dans les conditions de basses charges métalliques ( Le précipité résultant (catalyseur) est filtré, et le produit de couplage est obtenu avec 50% de rendement après évaporation du solvant et traitement chromatographique. Il faut signaler que la grande majorité des couplages de ce type utilisant des résines dans la bibliographie est réalisée à partir de iodures et en présence de charges métalliques dépassant 1 mol% (N. T. S. Phan et al. Adv. Synth. Catal. 2006, 348, 609-679, voir p. 636-650 et références citées). Ici le 4- methoxybromobenzène est reconnu comme un substrat difficile à coupler car riche électroniquement (voir J.-C. Hierso et al. Eur. J. Inorg. Chem. 2007, 3760-3780). En l'absence d'un ligand, Buchwald et co-auteurs ont rapporté la déficience de couplage en présence de palladium acétate, alors que la 4-bromoacétophenone (substrat activé, pauvre en électron) est bien couplée à l'acide phényle boronique (voir Buchwald et al. Ang. Chem. Int. Ed. 1999, 38, 2413-2416, et J. Am. Chem. Soc. 1999, 121, 9550-9561). Exemple 8 : synthèse du composé de formule (9) avec GF = CHO. A une suspension de FeCl2 (0,45 g, 3,54 mmol, 1 équiv.) dans du THF (20 ml) est ajoutée à -80 °C une solution du composé de formule D (2,08 g, 3,48 mmol, 1 equiv.) dans 30 ml de THF. La solution, maintenue sous agitation 1 h après retour à température ambiante, devient rouge foncé. Une solution de diisopropylphosphinocyclopentadiényle lithium (0,65 g, 3,45 mmol, 1 équiv.) dans 20 ml de THF est ajoutée à -80 °C. Après retour à température ambiante, la solution rouge foncé est portée au reflux pour 4 h. La solution est filtrée sur silice, concentrée sous pression réduite et purifiée par chromatographie sur gel de silice (éluant AcOEt/heptane 1:3) pour donner 800 g (r = 30%) d'une poudre orange. Les analyses RMN du phosphore confirme la formation du précurseur hétérogénéisable pour lequel la fonction acétal est transformée en milieu acide en groupe formyle (composé de formule (9) avec GF = CHO). En conclusion, dans le contexte de la chimie durable, de l'économie des ressources et en particulier des plus rares, comme les métaux précieux, des systèmes catalytiques performants travaillant avec des quantités de catalyseur de 0,1 à 0,0001 mol% par rapport au substrat ont été développés depuis plusieurs années avec des ligands polyphosphines ferrocéniques, en particulier de formules (a) à (1). Avec l'invention, l'utilisation de ces systèmes catalytiques de formules (a) à (1), mais supportés et récupérables, permet d'améliorer encore davantage les aspects de la « chimie verte » par la récupération des métaux et la facilité de séparation des produits formés et du catalyseur, même utilisés en quantité plus élevée mais en dessous de 1 mol% de catalyseur. L'immobilisation de ces ligands permet d'augmenter la densité locale d'atomes coordinants sur un support solide, par l'implantation contrôlée de 3 à 4 atomes de phosphore dans un rayon de 3 à 5 angstrôms. Ces ligands immobilisés du type résine polyphosphoré, et en particulier pour des tétraphosphines (4 atomes de phosphore contraints à une grande proximité) n'ont jamais, à la connaissance des inventeurs, été synthétisés auparavant. Leur utilité en catalyse a été démontrée expérimentalement dans le couplage croisé. De plus, à partir des ces nouveaux ligands phosphinique hétérogénéisables sont accessibles à la fois des résines purement hétérogènes (insolubles) et des résines polymériques solubles sélectivement selon les solvants choisis. Le concept d'immobilisation de ces supports a été validé au travers d'une synthèse originale des ligands cibles permettant d'une part l'introduction d'un groupe fonctionnel servant de point d'ancrage à leur fixation sur support solide, et d'autre part la préservation de la conformation particulière de ces ligands, comme attesté par la diffraction X et par les systèmes de spin particuliers observés en RMN 31P. Cette conformation, due à la présence de groupes encombrants attachés directement aux cyclopentadiènes, a pu être préservée en introduisant des groupes gem-diméthyles mimant la présence d'un groupe tert-butyle. La RMN 31P des divers ligands hétérogénéisables formés, ainsi que leur étude en diffraction X pour certains, a permis de confirmer le succès de cette stratégie.